(57)【要約】【課題】速乾性に優れた多層織編物を提供すること。【解決手段】２層以上からなる多層織編物であって、表面層が主に単糸繊度０．１〜１．２ｄｔｅｘのマルチフィラメントで構成され、他方、裏面層が主に単糸繊度１．５〜５．０ｄｔｅｘのマルチフィラメントで構成され、かつ表面層に赤外線吸収剤が、０．０２〜５０ｇ／ｍ２固着してなることを特徴とする速乾性に優れた多層織編物。【選択図】　なし【特許請求の範囲】
【請求項１】
２層以上からなる多層織編物であって、表面層が主に単糸繊度０．１〜１．２ｄｔｅｘのマルチフィラメントで構成され、他方、裏面層が主に単糸繊度１．５〜５．０ｄｔｅｘのマルチフィラメントで構成され、かつ表面層に赤外線吸収剤が、０．０２〜５０ｇ／ｍ２固着してなることを特徴とする速乾性に優れた多層織編物。
【請求項２】
赤外線吸収剤が、金属酸化物系微粒子である請求項１に記載の速乾性に優れた多層織編物。
【発明の詳細な説明】
【０００１】
【発明の属する技術分野】
本発明は、一般衣料用・スポーツ衣料用などの用途に好適な速乾性に優れた多層織編物に関する。
【０００２】
【従来の技術】
一般に、ポリエステル繊維やポリアミド繊維等の疎水性繊維は、綿やレーヨン等の親水性繊維に比べて乾燥速度が速いという特徴を有している。このため、従来、発汗時の速乾性や洗濯後の乾燥性を高めるために、疎水性繊維１００％からなる織編物が、多くの衣料用品に用いられている。
【０００３】
かかる疎水性繊維は、親水性繊維に比べ、速乾性に優れるものの、多量発汗を伴うハードスポーツ、雨や雪の中でのアウトドアスポーツやウインタースポーツ、水中でのマリンスポーツなど、衣料用品が大量の水分を吸収する用途においては、冷え感、べとつき感といった不快感を十分に解消するには至っておらず、さらに優れた速乾性を望まれていた。また、夏場など洗濯回数の増加する季節においても、乾燥速度のより速い素材が求められている。
【０００４】
このため、例えば、特開平９−３１６７５７号公報では、多層構造編地において、表面層を構成する繊維として、裏面層を構成する繊維より単糸繊度の小さい繊維を配置することにより、汗を生地裏面層から表面層に移動拡散させ、速乾性を上げる方法が提案されている。
【０００５】
しかるに、かかる方法は発汗の初期では有効であるが、多量に発汗した際、生地表面層だけでは汗を保持できなくなり、生地裏面層にも汗が残るため、冷え感やべとつき感を十分に解消できないという問題があった。
【０００６】
【発明が解決しようとする課題】
本発明は、前記従来技術の問題を解消するためになされたものであり、その課題は、生地が大量の水分を吸収したときにも短時間で乾燥可能な、速乾性に優れた多層織編物を提供することである。
【０００７】
【課題を解決するための手段】
本発明者は、上記の課題を達成するため、多量の水分を吸収した衣服が乾燥するまでの現象を究明したところ、濡れた衣服は先ず外気と接している生地表面側から乾き始め、他方、外気と接していない生地裏面側は肌と衣服の間の空気が高湿度であるため、乾燥が遅いことをつきとめた。そして、外内層で特定の単糸繊度差を有する多層織編物の表面層に赤外線吸収剤を付着させることにより、水分が生地表面側にすばやく移動、乾燥し、その結果、所望の速乾性に優れた多層織編物が得られることを見出し、さらに鋭意検討を重ねることにより、本発明を完成するに至った。
【０００８】
かくして、本発明によれば、
「２層以上からなる多層織編物であって、表面層が主に単糸繊度０．１〜１．２ｄｔｅｘのマルチフィラメントで構成され、他方、裏面層が主に単糸繊度１．５〜５．０ｄｔｅｘのマルチフィラメントで構成され、かつ表面層に赤外線吸収剤が、０．０２〜５０ｇ／ｍ２固着してなることを特徴とする速乾性に優れた多層織編物。」
が提供される。
【０００９】
この際、赤外線吸収剤としては、織編物本体の色相に変化を与えない点で、金属酸化物系微粒子が好ましく例示される。
【００１０】
【発明の実施の形態】
以下、本発明の多層織編物を詳細に説明する。
まず、本発明の多層織編物は、２層以上からなるものであり、織編物の層数は特に限定されないが、ソフトな風合いを維持する上で、表面層、裏面層の２層、若しくは表面層、中間層、裏面層の３層が好ましい。ここで、裏面層とは、多層織編物を使用する際、最も肌側に位置する層であり、他方、表面層とは、最も外気側に位置する層である。
【００１１】
かかる各層を構成する繊維の種類としては、合成繊維、半合成繊維、天然繊維など公知の繊維でよく、なかでも、速乾性の効果をあげるために、ポリエステル繊維、ポリアミド繊維、ポリオレフィン繊維、ポリアクリルニトリル繊維等の合成繊維が好ましく例示される。
【００１２】
特に、ポリエステル繊維で全ての層を構成することが特に好ましい。ここでいうポリエステル繊維としては、テレフタル酸を主たるジカルボン酸成分とし、少なくとも１種のグリコール、好ましくはエチレングリコール、トリメチレングリコール、テトラメチレングリコールなどから選ばれた少なくとも１種のアルキレングリコールを主たるグリコール成分とするポリエステル繊維が例示される。
【００１３】
なお、ポリマー中には、各種安定剤、紫外線吸収剤、増粘分枝剤、艶消し剤、着色剤、その他各種改良剤等も必要に応じて配合されていてもよい。
【００１４】
次に、本発明の多層織編物において、表面層が主に単糸繊度０．１〜１．２ｄｔｅｘ（好ましくは０．５〜１．０ｄｔｅｘ）のマルチフィラメントで構成され、他方、裏面層が主に単糸繊度１．５〜５．０ｄｔｅｘ（好ましくは２．０〜４．０ｄｔｅｘ）のマルチフィラメントで構成される必要がある。
【００１５】
前記の表面層を構成するマルチフィラメントの単糸繊度が０．１ｄｔｅｘよりも小さいと、手や衣服に引っかかり易くなり、ピリング等の原因になり易いため好ましくない。逆に、表面層を構成するマルチフィラメントの単糸繊度が１．２ｄｔｅｘよりも大きいと、毛細管現象が十分に作用せず、水分が生地表面層側に移動しにくくなるため好ましくない。
【００１６】
一方、裏面層を構成するマルチフィラメントの単糸繊度が１．５ｄｔｅｘよりも小さいと、表面層を構成する繊維と、裏面層を構成する繊維の単糸繊度差が小さくなり、表面層と裏面層の毛細管作用の差が小さいため、裏面層で吸収した水分を速やかに表面層へ移行できず、十分な速乾性が得られない。逆に、裏面層を構成するマルチフィラメントの単糸繊度が５．０ｄｔｅｘよりも大きいと生地の風合いが硬くなり、肌触りも悪くなるため好ましくない。
【００１７】
ここで、前記の裏面層を構成するマルチフィラメントの単糸繊度が、表面層を構成するマルチフィラメントの単糸繊度よりも、０．５ｄｔｅｘ以上（好ましくは１．５ｄｔｅｘ以上）大きいことが十分な速乾性を得る上で好ましい。このように表面層と裏面層とで、単糸繊度差を設けることにより、表面層と裏面層との毛細管作用の差により、裏面層で吸収した水分を速やかに表面層に移行することができる。
【００１８】
前記の表面層を構成するマルチフィラメントと、裏面層を構成するマルチフィラメントの総繊度としては、特に限定されないが、風合等の点で２０〜１５０ｄｔｅｘの範囲が適当である。
【００１９】
なお、表面層と裏面層には、前記の単糸繊度を有するマルチフィラメントが配されるが、主にこれらのマルチフィラメントで構成されておればよい。すなわち、表面層、裏面層ともに３０ｗｔ％以内であれば、他の繊維が含まれていてもさしつかえない。
【００２０】
さらに、多層織編物が３層以上からなる場合、中間層に配される繊維については、特に限定されないが、製造コストの点で、表面層または裏面層と同様の繊維であることが好ましい。
【００２１】
本発明の多層織編物を構成するマルチフィラメントの繊維形態としては、長繊維でも短繊維でもよいが、長繊維であることが好ましい。また、かかるマルチフィラメントには、仮撚加工や、インターレースやタスランなどの空気加工が施されていてもよい。さらには、必要に応じて撚糸が施されていてもよい。
【００２２】
本発明の多層織編物において、織編組織としては、２層以上の多層構造を有する織編物であれば特に限定されないが、編物であれば、ポンチローマ、ミラノリブ、タックリブ、裏鹿の子、シングルピケ、ダブルピケ等の丸編地や、ハーフ、バックハーフ、クインズコード、シャークスキン等のシングル経編地や、ダブルラッセル、ダブルトリコット等の２重経編地があげられる。織物では、経二重織物、緯二重織物等の多層構造をとりうる多層織物があげられる。
【００２３】
前記織編物の織編密度としては特に限定されないが、吸水性や風合い等の点で、織物であれば、経密度５０〜２００本／２．５４ｃｍ、緯密度５０〜２００本／２．５４ｃｍの範囲が適当であり、編物であれば３０〜１００コース／２．５４ｃｍ、２０〜８０ウエール／２．５４ｃｍの範囲が適当である。
【００２４】
次に、本発明の多層織編物において、表面層に赤外線吸収剤が、０．０２〜５０ｇ／ｍ２（好ましくは０．５〜２０ｇ／ｍ２）固着している必要がある。かかる赤外線吸収剤の固着量が０．０２ｇ／ｍ２よりも少ないと、生地表面層による太陽光エネルギーの吸収が少なく、十分な速乾性が得られず好ましくない。逆に、該固着量が５０ｇ／ｍ２よりも多いと、速乾性は十分であるものの、生地裏面層の温度上昇につながり、用途によっては発汗量の増加を引き起こす可能性があり好ましくない。
【００２５】
ここで、赤外線吸収剤は、すくなくとも表面層の外表面に固着しておればよく、層内部にまで固着していてもよい。さらに、該赤外線吸収剤は、外表面全面に固着していてもよいし、生地の柔軟性を損なわせないために格子状やドット状に固着させてもよい。また、表面層以外の裏面層にも固着させてもよい。ただし、裏面層に赤外吸収剤を固着させると、裏面層の温度が上昇し、発汗を促進する可能性があるので、用途によっては表面層だけに赤外線吸収剤を固着させることが好ましい場合もある。
【００２６】
前記赤外線吸収剤としては、波長７００〜２５００ｎｍの赤外線に対する吸収率が１０％以上の物質であれば特に限定されず、金属酸化物系微粒子、カーボンブラック、有機化合物の赤外線吸収色素などが例示される。なかでも、アンチモンドープ酸化錫（ＡＴＯ）やスズドープ酸化インジューム（ＩＴＯ）などの平均粒子径が１００ｎｍ以下の金属酸化物系微粒子が好ましく例示される。かかる金属酸化物系微粒子は可視光線を透過する透明な材料であり、生地本体の色相に変化を与えない点で好ましい。
【００２７】
赤外線吸収剤を多層織編物の表面層に固着させる方法としては、特に限定されないが、通常、赤外線吸収剤とバインダー樹脂との配合組成物を、グラビヤコーテイング法、スクリーンプリント法などの公知の付与手段で付着させた後、乾燥させる方法が好適に例示される。この際、かかる配合組成物は水系、溶剤系のいずれで構成してもよいが、加工工程の作業環境上水系のほうが好ましい。溶剤としては、トルエン、イソプロピルアルコール、ジメチルホルムアミド、メチルエチルケトン、酢酸エチルなどが例示される。この配合組成物には、エポキシ系などの架橋剤を併用してもよい。さらに、多層織編物に対する付着性を向上させる等の目的で適当な添加剤をさらに配合してもよい。
【００２８】
前記赤外線吸収剤とバインダー樹脂（樹脂固形分基準）との配合比率としては前者：後者で１：０．５〜１：５０（より好ましくは１：５〜１：４０）の範囲内にあることが好ましい。バインダー樹脂の配合比率が該範囲よりも小さいと、多層織編物を製品となした後、洗濯時に赤外線吸収剤が脱落する恐れがある。逆に、バインダー樹脂の配合比率を該範囲よりも多くしても、洗濯耐久性の効果はあまり変わらず経済的でない。
【００２９】
本発明の多層織編物において、染色を施す場合は、赤外線吸収剤の脱落を防止する上で、前記の赤外線吸収剤を表面層に付着させる前に染色を施すことが好ましい。なお、該染色は常法によるものでよい。
【００３０】
さらに、本発明の多層織編物に、常法の吸水加工、撥水加工、起毛加工、さらには、紫外線遮蔽あるいは制電剤、抗菌剤、消臭剤、防虫剤、蓄光剤、再帰反射剤等の機能を付与する各種加工を、赤外線吸収剤を表面層に付着させる前及び／又は後に付加適用してもよい。
【００３１】
本発明の多層織編物において、表面層と裏面層に特定の単糸繊度を有するマルチフィラメントが配されるため、発汗時に、肌から出た汗が速やかに裏面層を経由して表面層側に拡散する。そして、表面層側に移行した水分は、表面層に固着した赤外線吸収剤の発熱作用により速やかに蒸発する。その結果、優れた吸汗速乾性が得られる。
【００３２】
【実施例】
以下、本発明の保温編地を実施例をあげて詳細に説明するが、本発明はこれらによって限定されるものではない。なお、実施例で使用する特性の測定は、下記に示す通りである。
（１）乾燥速度
温度２０℃、湿度６５％ＲＨに調整した室内において、多層織編物を１０ｃｍ四角に裁断した試料に蒸留水を１ｃｃ滴下後、太陽光に近い波長分布をもち放射エネルギーが７７０ｋｃａｌ／ｍ２・ｈの人工太陽光（東芝電材（株）製、日射装置）を照射しながら、試料の重量を経時的に計測した。そして、水分が完全に乾くまでの時間（分）を乾燥速度とした。その際、人工太陽が試料の面方向に対して垂直に照射され、かつ人工太陽光の光源ランプと試料との距離が１ｍとなるように試料を置いた。また、試料の表面層（単糸繊度が小さい方の層）が光源ランプ側を向くように置いた。
（２）裏面温度
試料の裏面（人工太陽光が直接当たらない面、衣服にした場合の肌側を想定）の表面温度を表面温度計測器（安立計器（株）社製データコレクターＡＭ７００２ＴＹＰＥ−Ｅ）を用いて経時的に計測し照射開始１０分後の温度（℃）を裏面温度とした。
【００３３】
［実施例１］
ポリエステルマルチフィラメント捲縮加工糸（総繊度３３ｄｔｅｘ、単糸数：３６、単糸繊度０．９ｄｔｅｘ）をフロント筬とバック筬に供給し、ポリエステルマルチフィラメント（総繊度３３ｄｔｅｘ、単糸数：１２、単糸繊度２．８ｄｔｅｘ）をミドル筬に供給し、トリコット編機（ゲージ数２８）により、編組織（フロント：２−３／１−０、バック：１−０／１−２、ミドル：３−３／０−０、編密度６０コース／２．５４ｃｍ、２８ウエール／２．５４ｃｍ）の多層トリコット編地を作製した。該編地において、表面層と中間層には、ポリエステルマルチフィラメント捲縮加工糸（総繊度３３ｄｔｅｘ、単糸数：３６、単糸繊度０．９ｄｔｅｘ）が配され、裏面層には、ポリエステルマルチフィラメント（総繊度３３ｄｔｅｘ、単糸数：１２、単糸繊度２．８ｄｔｅｘ）が配されている。
【００３４】
次に、かかる編地に常法の染色加工法により染色した後、編地の表面層（ニードル面）に、アクリル系バインダー６０．０％、ＡＴＯ（アンチモンドープ酸化錫）水分散液５．０％（固形分１５％、ＡＴＯ粒子径５０ｎｍ以下）、水３５．０％の混合比率の配合組成物を、１０５メッシュのグラビアロールにより、ＡＴＯ０．８ｇ／ｍ２、バインダー樹脂固形分２４．２ｇ／ｍ２となるよう付着させた後、１６０℃で乾燥させることにより、多層織編物としての編地を得た。この編地の乾燥速度は１０．２分、裏面温度は３１．０℃であり、優れた速乾性を有するものであった。
【００３５】
［実施例２］
実施例１で得られた編地に対して、さらに生地裏面（シンカー面）にも、アクリル系バインダー６０．０％、ＡＴＯ（アンチモンドープ酸化錫）水分散液５．０％（固形分１５％、ＡＴＯ粒子径５０ｎｍ以下）、水３５．０％の混合比率の配合組成物を、１０５メッシュのグラビアロールにより、ＡＴＯ０．８ｇ／ｍ２、バインダー樹脂固形分２４．２ｇ／ｍ２となるよう付着させた後、１６０℃で乾燥させた。この編地の乾燥速度は８．４分、裏面温度は３３．１℃であり、優れた速乾性を有するものであった。また、編地裏面層の温度が高めであった。
【００３６】
［比較例１］
配合組成物を編地に付着させないこと以外は、実施例１と同様にして編地を得た。この編地の乾燥速度は１９．５分、裏面温度は３０．４℃であり、乾燥性の点で不十分であった。
【００３７】
［比較例２］
ポリエステルマルチフィラメント捲縮加工糸（総繊度３３ｄｔｅｘ、単糸数：１２、単糸繊度２．８ｄｔｅｘ）をフロント筬とバック筬に供給し、ポリエステルマルチフィラメント（総繊度３３ｄｔｅｘ、単糸数：１２、単糸繊度２．８ｄｔｅｘ）をミドル筬に供給し、それ以外は、実施例１と同様に多層トリコット編地の作製、染色、配合組成物付着を行った。該編地において、表面層と中間層には、ポリエステルマルチフィラメント捲縮加工糸（総繊度３３ｄｔｅｘ、単糸数：１２、単糸繊度２．８ｄｔｅｘ）が配され、裏面層には、ポリエステルマルチフィラメント（総繊度３３ｄｔｅｘ、単糸数：１２、単糸繊度２．８ｄｔｅｘ）が配されている。この編地の乾燥速度は１５．３分、裏面温度は３１．７℃であり、乾燥性の点で不十分であった。
【００３８】
【発明の効果】
本発明の多層織編物は、優れた速乾性を有するため、着用快適性や取り扱い性に優れ、一般衣料用・スポーツ衣料用などの用途に好適である。